(57)【要約】      （修正有）【課題】有機エレクトロルミネッセンス素子での使用に適する化合物及びその製造方法。【解決手段】式（１）の化合物。2020169172.tif 000114（式中、Ａｒ１、Ａｒ２及びＡｒＳは、１以上の基Ｒ５により置換されてよいフルオレン、スピロビフルオレン等の６〜６０個のＣ原子を有する芳香族もしくは複素環式芳香族環構造；Ｒ１〜Ｒ５は、Ｈ、１〜４０個のＣ原子を有する直鎖アルキル等）【選択図】なし【特許請求の範囲】
【請求項１】
以下の式（１）の化合物；
【化１】
2020169172.tif 000105
式中、以下が、使用される記号と添え字に適用される；
Ａｒ１は、出現毎に同一であるか異なり、夫々、１以上の基Ｒ５により置換されてよいフルオレン、スピロビフルオレン、ビフェニル、テルフェニル、クアテルフェニル、カルンバゾール、ジベンゾフランおよびジベンゾチオフェンより成る基から選ばれる６〜６０個のＣ原子を有する芳香族もしくは複素環式芳香族環構造であって；ここで、Ａｒ１とＡｒ２は、基Ｅによって、互いに結合してもよく； 
Ａｒ２は、出現毎に同一であるか異なり、各場合に、１以上の基Ｒ５により置換されてもよい６〜６０個のＣ原子を有する芳香族もしくは複素環式芳香族環構造であって；ここで、Ａｒ１とＡｒ２は、基Ｅによって、互いに結合してもよく； 
ＡｒＳは、出現毎に同一であるか異なり、各場合に、１以上の基Ｒ５により置換されてもよい６〜６０個のＣ原子を有する芳香族もしくは複素環式芳香族環構造であり； 
Ｅは、出現毎に同一であるか異なり、単結合、Ｃ（Ｒ５）２、ＮＲ５、ＯまたはＳであり；
Ｒ１、Ｒ２、Ｒ３、Ｒ４は、出現毎に同一であるか異なり、Ｈ、Ｄ、Ｆ、Ｃｌ、Ｂｒ、Ｉ、ＣＮ、Ｓｉ（Ｒ６）３、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ６により置換されてよく、各場合に、１以上の隣接しないＣＨ２基は、Ｓｉ（Ｒ６）２、Ｃ=ＮＲ６、Ｐ（=Ｏ）（Ｒ６）、ＳＯ、ＳＯ２、ＮＲ６、Ｏ、ＳもしくはＣＯＮＲ６で置き代えられてよく、ここで、１以上のＨ原子は、Ｄ、Ｆ、Ｃｌ、ＢｒもしくはＩで置き代えられてよい。）または、各場合に、１以上の基Ｒ６により置換されてよい６〜６０個のＣ原子を有する芳香族もしくは複素環式芳香族環構造、または１以上の基Ｒ６で置換されてよい５〜６０個の芳香族環原子を有するアリールオキシもしくはヘテロアリールオキシ基、または各場合に１以上の基Ｒ６で置換されてよい５〜６０個の芳香族環原子を有するアラルキルもしくはヘテロアラルキル基より成る基から選ばれ；ここで、２個以上の隣接する置換基Ｒ１もしくはＲ２もしくはＲ３もしくはＲ４は、一以上の基Ｒ６により置換されてよいモノあるいはポリ環式の脂肪族環構造を随意に形成してもよく；
Ｒ５は、出現毎に同一であるか異なり、Ｈ、Ｄ、Ｆ、Ｃｌ、Ｂｒ、Ｉ、ＣＮ、Ｓｉ（Ｒ６）３、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ６により置換されてよく、各場合に、１以上の隣接しないＣＨ２基は、Ｓｉ（Ｒ６）２、Ｃ=ＮＲ６、Ｐ（=Ｏ）（Ｒ６）、ＳＯ、ＳＯ２、ＮＲ６、Ｏ、ＳもしくはＣＯＮＲ６で置き代えられてよく、ここで、１以上のＨ原子は、Ｄ、Ｆ、Ｃｌ、ＢｒもしくはＩで置き代えられてよい。）または、各場合に、１以上の基Ｒ６により置換されてよい６〜６０個のＣ原子を有する芳香族もしくは複素環式芳香族環構造、または１以上の基Ｒ６で置換されてよい５〜６０個の芳香族環原子を有するアリールオキシもしくはヘテロアリールオキシ基、または各場合に１以上の基Ｒ６で置換されてよい５〜６０個の芳香族環原子を有するアラルキルもしくはヘテロアラルキル基より成る基から選ばれ；ここで、２個以上の隣接する置換基Ｒ５は、一以上の基Ｒ６により置換されてよいモノあるいはポリ環式の脂肪族環構造を随意に形成してもよく；
Ｒ６は、Ｈ、Ｄ、Ｆ、１〜２０個のＣ原子を有する脂肪族炭化水素基、５〜３０個のＣ原子を有する芳香族もしくは複素環式環構造より成る基から選ばれ、ここで、１以上のＨ原子は、ＤもしくはＦで置き代えられてよく、ここで、２個以上の隣接する置換基Ｒ６は、モノ-あるいはポリ環式の脂肪族環構造を互いに形成してもよく；
ｉは、出現毎に同一であるか異なり、０または１であり；
ｍは、０、１または２であり；
ｎは、出現毎に同一であるか異なり、０、１、２、３または４であり；
ｐ、ｑは、出現毎に同一であるか異なり、０または１であり；
ｒ、ｓは、出現毎に同一であるか異なり、０、１、２、３または４であり、ここで、ｐ＋ｒ≦４およびｑ＋ｓ≦４であり；
または、上記定義に代えて、基Ａｒ１とＡｒ２に、以下の定義が適用されるという条件付きで式（１）の化合物である：
基Ａｒ１とＡｒ２は、上記定義のとおり、基Ｅを介して互いに結合し、および基Ａｒ１とＡｒ２は、出現毎に同一であるか異なり、各場合に、１以上の基Ｒ５により置換されてもよい６〜６０個のＣ原子を有する芳香族もしくは複素環式芳香族環構造である。
【請求項２】
添え字ｉは、０であることを特徴とする、請求項１記載の化合物。
【請求項３】
以下の式（２）〜（１０）の化合物から選ばれる、請求項１または２記載の化合物；
【化２−１】
2020169172.tif 000106
【化２−２】
2020169172.tif 000107
式中、使用される記号と添え字は、請求項１または２で定義されるとおりである。
【請求項４】
以下の式（２ａ）〜（１０ａ）の化合物から選ばれる、請求項１〜３何れか１項記載の化合物；
【化３】
2020169172.tif 000108
式中、使用される記号と添え字は、請求項１または２で定義されるとおりである。
【請求項５】
以下の式（２ｂ）〜（１０ｂ）の化合物から選ばれる、請求項１〜４何れか１項記載の化合物；
【化４】
2020169172.tif 000109
式中、使用される記号は、請求項１または２で定義されるとおりである。
【請求項６】
基Ａｒ１およびＡｒ２は、出現毎に同一であるか異なり、以下の式（１１）〜（６６）の群から選ばれることを特徴とする、請求項１〜５何れか１項記載の化合物；
【化５−１】
2020169172.tif 000110
【化５−２】
2020169172.tif 000111
【化５−３】
2020169172.tif 000112
【化５−４】
2020169172.tif 000113
式中、破線の結合は、窒素原子への結合を示し、基は、１以上の基Ｒ５により置換されてよい。
【請求項７】
Ａｒ１およびＡｒ２は、出現毎に同一であるか異なり、１以上の基Ｒ５により置換されてよい式（１１）、（２０）および（２４）の基から選ばれることを特徴とする、請求項６記載の化合物。
【請求項８】
基Ａｒ１およびＡｒ２は、互いに異なって選択されることを特徴とする、請求項１〜７何れか１項記載の化合物。
【請求項９】
Ｒ１〜Ｒ４は、出現毎に同一であるか異なり、Ｈ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ６により置換されてよく、１以上の隣接しないＣＨ２基は、Ｏで置き代えられてよく、ここで、１以上のＨ原子は、Ｆで置き代えられてよい。）または、各場合に、１以上の基Ｒ６により置換されてよい６〜２４個の芳香族環原子を有する芳香族もしくは複素環式芳香族環構造より成る基から選ばれることを特徴とする、請求項１〜８何れか１項記載の化合物。
【請求項１０】
Ａｒ１またはＡｒ２またはＡｒｓに結合するＲ５は、出現毎に同一であるか異なり、Ｈ、Ｆ、ＣＮ、１〜１０個のＣ原子を有する直鎖アルキル基、３〜１０個のＣ原子を有する分岐あるいは環状アルキル基、または、それぞれ、１以上の基Ｒ６により置換されてよい５〜２４個のＣ原子を有する芳香族もしくは複素環式芳香族環構造より成る基から選ばれることを特徴とする、請求項１〜９何れか１項記載の化合物。
【請求項１１】
以下であることを特徴とする、請求項１〜１０何れか１項記載の化合物：
Ａｒ１、Ａｒ２は、出現毎に同一であるか異なり、式（１１）〜（６６）の内の一つの基であるか；または-ＮＡｒ１Ａｒ２は、式（６７）〜（７４）の内の一つの基であり； 
Ｅは、出現毎に同一であるか異なり、単結合、またはＣ（Ｒ１）２、Ｎ（Ｒ１）、ＯもしくはＳであり；
Ｒ１〜Ｒ４は、出現毎に同一であるか異なり、Ｈ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ６により置換されてよく、１以上の隣接しないＣＨ２基は、Ｏで置き代えられてよく、ここで、１以上のＨ原子は、Ｆで置き代えられてよい。）または、各場合に、１以上の基Ｒ６により置換されてよい６〜２４個の芳香族環原子を有する芳香族もしくは複素環式芳香族環構造より成る基から選ばれ
Ｒ５は、基Ｒ５が、Ａｒ１またはＡｒ２またはＡｒｓに結合するならば、出現毎に同一であるか異なり、Ｈ、Ｆ、ＣＮ、１〜１０個のＣ原子を有する直鎖アルキル基、３〜１０個のＣ原子を有する分岐あるいは環状アルキル基、または、それぞれ、１以上の基Ｒ６により置換されてよい５〜２４個の芳香族環原子を有する芳香族もしくは複素環式芳香族環構造より成る基から選ばれるか；
または、式（２０）〜（２３）、（５３）、（５４）、（６８）および（７２）中で炭素ブリッジに結合するＲ５は、同一であるか異なり、１〜１０個のＣ原子を有するアルキル基、特に、メチルもしくは１以上の基Ｒ６により置換されてよいフェニル基であるか；または、式（２８）〜（３１）、（４０）〜（４３）、または（５５）〜（５８）、（６３）〜（６６）および（７１）および（７３）中で窒素ブリッジに結合するＲ５は、１以上の基Ｒ６により置換されてよいフェニル基であり；
Ｒ６は、出現毎に同一であるか異なり、Ｈ、１〜１０個のＣ原子を有する直鎖アルキル基、３〜１０個のＣ原子を有する分岐あるいは環状アルキル基、または、６〜２４個のＣ原子を有する芳香族環構造より成る基から選ばれ；
ｉは、０であり；
ｍは、０または１であり、
ｎは、０または１であり、
ｐ＋ｑは、０または１であり：
ｒは、０または１であり、
ｓは、０または１である。
【請求項１２】
ジアリールアミノ基が、1-もしくは3-もしくは4-ハロゲン化スピロビフルオレンとジアリールアミン間のＣ-Ｎカップリング反応により導入されることを特徴とする、請求項１〜１１何れか１項記載の化合物の製造方法。
【請求項１３】
請求項１〜１１何れか１項記載の化合物の電子素子での使用。
【請求項１４】
請求項１〜１１何れか１項記載の少なくとも一つの化合物を含み、有機エレクトロルミネッセンス素子、有機集積回路、有機電界効果トランジスタ、有機薄膜トランジスタ、有機発光トランジスタ、有機太陽電池、有機染料感受性太陽電池、有機光学検査器、有機光受容器、有機電場消光素子、発光電子化学電池、有機レーザーダイオードおよび有機プラスモン発光素子より成る群から選ばれる電子素子。
【請求項１５】
請求項１〜１１何れか１項記載の化合物が、正孔輸送もしくは正孔注入もしくは励起子ブロックもしくは電子ブロック層中で正孔輸送材料として含まれ、または、発光層中で蛍光もしくは燐光エミッターのためのマトリックス材料として含まれることを特徴とする、請求項１４記載の素子。
【発明の詳細な説明】
【技術分野】
【０００１】
本発明は、電子素子、特に、有機エレクトロルミネッセンス素子での使用のための材料およびこれらの材料を含む電子素子に関する。
【０００２】
有機半導体が機能性材料として使用される有機エレクトロルミネセンス素子（ＯＬＥＤ）の構造は、たとえば、US 4,539,507、US 5,151,629、EP0676461およびWO98/27136に記載されている。ここで使用される発光材料は、蛍光発光ではなく燐光発光を示す有機金属錯体とますますなっている（M.A.Baldo et al., Appl. Phys. Lett. 1999, 75, 4-6）。
【０００３】
先行技術によれば、正孔輸送層もしくは正孔注入層中で使用される正孔輸送材料は、特に、少なくとも二つのトリアリールアミノ基、または少なくとも一つのトリアリールアミノ基と少なくとも一つのカルバゾール基を含むトリアリールアミン誘導体である。これらの化合物は、ジアリールアミノ置換トリフェニルアミン（ＴＰＡ型）から、ジアリールアミノ置換ビフェニル誘導体（ＴＰＤ型）から、またはこれらの基礎化合物の組み合わせから誘導されることが多い。さらに、たとえば、2,7-もしくは2,2',7,7'-位で、２もしくは４個のジアリールアミノ基により置換されるスピロビフルオレン誘導体が使用される（たとえば、EP 676461もしくはUS 7,714,145にしたがう。）。さらに、各場合にジフェニルアミノ基により4,4'-位で置換されたスピロビフルオレン誘導体が、知られている。これらの化合物の場合には、蛍光の場合および燐光ＯＬＥＤの両者の場合に、有機エレクトロルミネッセンス素子での使用に関して、効率、寿命および駆動電圧に関して、改善に対する必要性がさらに存在する。
【０００４】
本発明の目的は、蛍光もしくは燐光ＯＬＥＤ、特に、燐光ＯＬＥＤにおける、たとえば、正孔輸送層もしくは励起子ブロック層中の正孔輸送材料としてのまたは発光層中のマトリックス材料としての使用のために適している化合物を提供することである。
【０００５】
驚くべきことに、以下でより詳細に説明されるある種の化合物が、この目的を達成し、特に、寿命、効率と駆動電圧に関して、有機エレクトロルミネッセンス素子における顕著な改善をもたらすことが見出された。これは、特に、正孔輸送材料としてまたはマトリックス材料としての本発明による化合物の使用について、燐光もしくは蛍光エレクトロルミネッセンス素子にあてはまる。材料は、一般的に高い熱安定性を有し、それゆえ、分解することなくまた残留物もなく昇華することができる。したがって、本発明は、これら材料とこの型の化合物を含む電子素子に関する。
【０００６】
特に、少なくとも二つの窒素原子を含む正孔輸送材料が、有機エレクトロルミネッセンス素子に一般的に使用されることから、芳香族モノアミンにより非常に良好な結果が得られることは、驚くべき結果である。
【０００７】
したがって、本発明は、以下の式（１）の化合物に関する：
【化１】
2020169172.tif 000002
【０００８】
式中、以下が、使用される記号と添え字に適用される；
Ａｒ１は、出現毎に同一であるか異なり、夫々、１以上の基Ｒ５により置換されてよいフルオレン、スピロビフルオレン、ビフェニル、テルフェニル、クアテルフェニル、カルンバゾール、ジベンゾフランおよびジベンゾチオフェンより成る基から選ばれる６〜６０個のＣ原子を有する芳香族もしくは複素環式芳香族環構造であって；ここで、Ａｒ１とＡｒ２は、基Ｅによって、互いに結合してもよく； 
Ａｒ２は、出現毎に同一であるか異なり、各場合に、１以上の基Ｒ５により置換されてもよい６〜６０個のＣ原子を有する芳香族もしくは複素環式芳香族環構造であって；ここで、Ａｒ１とＡｒ２は、基Ｅによって、互いに結合してもよく； 
ＡｒＳは、出現毎に同一であるか異なり、各場合に、１以上の基Ｒ５により置換されてもよい６〜６０個のＣ原子を有する芳香族もしくは複素環式芳香族環構造であり； 
Ｅは、出現毎に同一であるか異なり、単結合、Ｃ（Ｒ５）２、ＮＲ５、ＯまたはＳであり；
Ｒ１、Ｒ２、Ｒ３、Ｒ４は、出現毎に同一であるか異なり、Ｈ、Ｄ、Ｆ、Ｃｌ、Ｂｒ、Ｉ、ＣＮ、Ｓｉ（Ｒ６）３、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ６により置換されてよく、各場合に、１以上の隣接しないＣＨ２基は、Ｓｉ（Ｒ６）２、Ｃ=ＮＲ６、Ｐ（=Ｏ）（Ｒ６）、ＳＯ、ＳＯ２、ＮＲ６、Ｏ、ＳもしくはＣＯＮＲ６で置き代えられてよく、ここで、１以上のＨ原子は、Ｄ、Ｆ、Ｃｌ、ＢｒもしくはＩで置き代えられてよい。）または、各場合に、１以上の基Ｒ６により置換されてよい６〜６０個のＣ原子を有する芳香族もしくは複素環式芳香族環構造、または１以上の基Ｒ６で置換されてよい５〜６０個の芳香族環原子を有するアリールオキシもしくはヘテロアリールオキシ基、または各場合に１以上の基Ｒ６で置換されてよい５〜６０個の芳香族環原子を有するアラルキルもしくはヘテロアラルキル基より成る基から選ばれ；ここで、２個以上の隣接する置換基Ｒ１もしくはＲ２もしくはＲ３もしくはＲ４は、一以上の基Ｒ６により置換されてよいモノあるいはポリ環式の脂肪族環構造を随意に形成してもよく；
Ｒ５は、出現毎に同一であるか異なり、Ｈ、Ｄ、Ｆ、Ｃｌ、Ｂｒ、Ｉ、ＣＮ、Ｓｉ（Ｒ６）３、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ６により置換されてよく、各場合に、１以上の隣接しないＣＨ２基は、Ｓｉ（Ｒ６）２、Ｃ=ＮＲ６、Ｐ（=Ｏ）（Ｒ６）、ＳＯ、ＳＯ２、ＮＲ６、Ｏ、ＳもしくはＣＯＮＲ６で置き代えられてよく、ここで、１以上のＨ原子は、Ｄ、Ｆ、Ｃｌ、ＢｒもしくはＩで置き代えられてよい。）または、各場合に、１以上の基Ｒ６により置換されてよい６〜６０個のＣ原子を有する芳香族もしくは複素環式芳香族環構造、または１以上の基Ｒ６で置換されてよい５〜６０個の芳香族環原子を有するアリールオキシもしくはヘテロアリールオキシ基、または各場合に１以上の基Ｒ６で置換されてよい５〜６０個の芳香族環原子を有するアラルキルもしくはヘテロアラルキル基より成る基から選ばれ；ここで、２個以上の隣接する置換基Ｒ５は、一以上の基Ｒ６により置換されてよいモノあるいはポリ環式の脂肪族環構造を随意に形成してもよく；
Ｒ６は、Ｈ、Ｄ、Ｆ、１〜２０個のＣ原子を有する脂肪族炭化水素基、５〜３０個のＣ原子を有する芳香族もしくは複素環式環構造より成る基から選ばれ、ここで、１以上のＨ原子は、ＤもしくはＦで置き代えられてよく、ここで、２個以上の隣接する置換基Ｒ６は、モノ-あるいはポリ環式の脂肪族環構造を互いに形成してもよく；
ｉは、出現毎に同一であるか異なり、０または１であり；
ｍは、０、１または２であり；
ｎは、出現毎に同一であるか異なり、０、１、２、３または４であり；
ｐ、ｑは、出現毎に同一であるか異なり、０または１であり；
ｒ、ｓは、出現毎に同一であるか異なり、０、１、２、３または４であり、ここで、ｐ＋ｒ≦４およびｑ＋ｓ≦４である。
【０００９】
さらに、本発明は、上記定義に代えて、基Ａｒ１とＡｒ２に、以下の定義が適用されるという条件付きで式（１）の化合物に関する：
基Ａｒ１とＡｒ２は、上記定義のとおり、基Ｅを介して互いに結合し、および基Ａｒ１とＡｒ２は、出現毎に同一であるか異なり、各場合に、１以上の基Ｒ５により置換されてもよい６〜６０個のＣ原子を有する芳香族もしくは複素環式芳香族環構造である。
【００１０】
本発明の意味でのアリール基は、単純な芳香族環、すなわちベンゼン、または縮合アリール基、たとえば、ナフタレンもしくはフェナントレンの何れかの意味で使用される。対照的に、たとえば、ビフェニルもしくはフルオレン等の等の単結合により互いに結合した芳香族基は、アリール基を指すのではなく、逆に、芳香族環構造を指す。
【００１１】
本発明の意味でのヘテロアリール基は、芳香族環中に少なくとも１個のヘテロ原子を含み、ヘテロ原子は、好ましくは、Ｎ、ＯおよびＳから選ばれる。ヘテロアリール基は、たとえば、ピリジン、トリアジンもしくはチオフェン等の単純な複素環式芳香族環だけを含むかまたはキノリンもしくはカルバゾール等の縮合ヘテロアリール基を含んでよい。
【００１２】
本発明の意味での芳香族環構造は、６〜６０個のＣ原子を環構造中に含み、ここで、芳香族環構造は、ベンゼン、ナフタレン、フェナントレン、フルオレンおよびスピロビフルオレンまたはこれらの基の組み合わせから構築される。本発明の意味での芳香族環構造は、特に、さらに、複数のアリール基が、互いに直接または炭素原子を介して結合する構造の意味で使用される。したがって、たとえば、ビフェニル、テルフェニル、クアテルフェニル、フルオレン、9,9’-スピロビフルオレン、9,9-ジアリールフルオレン等のような構造は、また、特に、本発明の意味での芳香族環構造の意味で使用される。ここで、芳香族環構造は、定義により、アミノ基を含まない。したがって、トリアリールアミノ基は、芳香族環構造の定義によってカバーされない。
【００１３】
類似の定義が、用語複素環式芳香族環構造にあてはまり、２個以上の内部連結したアリールもしくはヘテロアリール基の組み合わせであり、それらの少なくとも一つがヘテロアリール基であるものと理解されるべきである。
【００１４】
アラルキル基は、アリール基により置換されたアルキル基であると理解されるべきであって、アリール基は、上記のとおり定義され、アルキル基は、１〜２０個のＣ原子を有してよく、アルキル基の定義下の上記基により置換されてよく、アルキル基に対して上記定義のとおりに置き代えられた一以上のＣＨ２基を有してよい。アラルキル基中で、アルキル基は化合物の残部に結合する基である。類似する定義が、用語ヘテロアラルキル基にあてはまり、ヘテロアリール基がアリール基に代わり存在するだけである。
【００１５】
アリールオキシ基は、二価の（エーテル）酸素原子を介して結合する、アリール基であると理解されるべきである。類似する定義が、用語ヘテロアリールオキシ基にあてはまり、ヘテロアリール基がアリール基に代わり存在するだけである。
【００１６】
本発明の目的のために、脂肪族炭化水素基またはアルキル基またはアルケニル基またはアルキニル基は、典型的には、１〜４０個または１〜２０個のＣ原子を含んでもよく、ここで、加えて、個々のＨ原子もしくはＣＨ２基は、上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、ネオペンチル、シクロペンチル、ｎ-ヘキシル、ネオヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルおよびオクチニルの意味で使用される。
【００１７】
１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシまたは2,2,2-トリフルオロエトキシの意味で使用される。
【００１８】
１〜４０個のＣ原子を有するチオアルキル基は、特に、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチルチオ、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオの意味で使用される。
【００１９】
一般的に、本発明にしたがうアルキル、アルコキシあるいはチオアルキル基は、直鎖、分岐あるいは環状であることができ、ここで、一以上の隣接しないＣＨ２基は、上記した言及した基により置き代えられてよく、さらに、１以上のＨ原子は、Ｄ、Ｆ、Ｃｌ、Ｂｒ、Ｉ、ＣＮもしくはＮＯ２、好ましくは、Ｆ、ＣｌもしくはＣＮで、さらに、好ましくは、ＦもしくはＣＮで、特に、好ましくは、ＣＮで置き代えられてよい。
【００２０】
本発明の好ましい態様では、ｐ＋ｑ＝０または１である。したがって、本発明の化合物は、好ましくは、１または２個のジアリールアミノ基を含む。
【００２１】
好ましい態様では、ｍ、ｓ、ｒとｎは、出現毎に同一であるか異なり、０または１であり、より好ましくは、０である。
【００２２】
本発明のさらに好ましい態様によれば、式（１）中で１個以下の添え字ｉは、１である。さらに好ましくは、添え字ｉは、一般的に０である。添え字ｉが０である場合には、スピロビフルオレンと窒素原子は直接結合していると理解されるべきである。
【００２３】
本発明の、好ましい態様では、式（１）の化合物は、以下の式（２）〜（１０）の化合物から選ばれる。
【化２−１】
2020169172.tif 000003
【化２−２】
2020169172.tif 000004
【００２４】
式中、使用される記号と添え字は、上記の意味を有する。
【００２５】
式（２）〜（１０）の化合物に対しては、ｉ＝０であることが好ましい。
【００２６】
本発明の、特に、好ましい態様では、式（２）〜（１０）の化合物は、以下の式（２ａ）〜（１０ａ）の化合物から選ばれる。
【化３】
2020169172.tif 000005
【００２７】
式中、使用される記号と添え字は、上記の意味を有する。
【００２８】
上記式（２ａ）〜（１０ａ）の化合物に対しては、ｉ＝０であることが好ましい。
【００２９】
非常に、特に、好ましいのは、以下の式（２ｂ）〜（１０ｂ）の化合物であって、
【化４】
2020169172.tif 000006
【００３０】
式中、使用される記号と添え字は、上記の意味を有する。
【００３１】
本発明の、特に、好ましい態様では、本発明の化合物は、唯一つのジアリールアミノ基-ＮＡｒ１Ａｒ２を含む。したがって、これは、好ましくは、式（２）、（５）および（８）または（２ａ）、（５ａ）および（８ａ）または（２ｂ）、（５ｂ）および（８ｂ）の化合物に関する。
【００３２】
本発明の、さらに、好ましい態様では、ジアリールアミノ基-ＮＡｒ１Ａｒ２は、スピロビフルオレンの4-位でまたは4-および4'-位で結合する。したがって、これは、好ましくは、式（２）および（３）または（２ａ）および（３ａ）または（２ｂ）および（３ｂ）の化合物に関する。
【００３３】
非常に、特に、好ましいのは、以下の式（２）または（２ａ）または（２ｂ）の化合物である。
【００３４】
本発明の、さらに、好ましい態様では、Ａｒ２は、出現毎に同一であるか異なり、夫々、１以上の基Ｒ５により置換されてよいフルオレン、スピロビフルオレン、ビフェニル、テルフェニル、クアテルフェニル、カルバゾール、ジベンゾフランおよびジベンゾチオフェンより成る基から選ばれる。
【００３５】
ここで、基Ａｒ１およびＡｒ２は、好ましくは、出現毎に同一であるか異なり、以下の式（１１）〜（６６）の基から選ばれ、
【化５−１】
2020169172.tif 000007
【化５−２】
2020169172.tif 000008
【化５−３】
2020169172.tif 000009
【化５−４】
2020169172.tif 000010
【００３６】
式中、破線の結合は、窒素原子への結合を示し、基は、１以上の基Ｒ５により置換されてよいが、好ましくは、非置換である。
【００３７】
式（２０）〜（２８）、（５３）および（５４）の基中のＲ５は、好ましくは、出現毎に同一であるか異なり、１〜１０個のＣ原子を有するアルキル基、特に、メチル、または１以上の基Ｒ５により置換されてよいフェニル基である。
【００３８】
好ましい基Ａｒ１およびＡｒ２は、出現毎に同一であるか異なり、上記言及した式（１１）、（１３）、（１６）、（２０）、（２８）、（２９）、（３３）、（３４）、（３５）、（３７）、（３８）、（３９）、（４０）、（４４）、（４８）、（４９）、（５１）および（５９）より成る基から選ばれる。ここで、これらの基の全ての可能な組み合わせが、等しく可能である。
【００３９】
特に、好ましくは、基Ａｒ１およびＡｒ２は、出現毎に同一であるか異なり、上記言及した式（１１）、（１３）、（２０）、（２９）、（３５）、（３８）、（３９）、（４９）、（５１）および（５９）より成る基から選ばれる。
【００４０】
さらに、式（２８）〜（３１）および（４０）〜（４３）および（５５）〜（５８）および（６３）〜（６６）の基中のＲ５は、好ましくは、１以上の基Ｒ５により置換されてよいフェニル基、オルト-ビフェニル基、メタ-ビフェニル基、パラ-ビフェニル基、テルフェニル基、1-ナフチル基または2-ナフチル基である。
【００４１】
好ましくは、基Ａｒ１およびＡｒ２は、出現毎に同一であるか異なり、１以上の基Ｒ５により置換されてよい式（１１）、（２０）および（２４）より成る基から選ばれる。
【００４２】
少なくとも一つの基Ａｒ１およびＡｒ２は、特に、好ましくは、式（１１）または（２０）の基である。非常に、特に、好ましくは、Ａｒ１は、式（１１）の基であり、Ａｒ２は、式（２０）の基である。
【００４３】
窒素に結合する上記言及した式（１１）〜（６６）の二個の基Ａｒ１およびＡｒ２は、所望のとおりに、組み合わされてよい。
【００４４】
本発明の、好ましい態様では、基Ａｒ１およびＡｒ２は、互いに異なって選ばれる。
【００４５】
式（１）および（２）〜（１０）の化合物または好ましい態様中の、基Ａｒ１およびＡｒ２が、基Ｅを介して互いに結合するならば、基-ＮＡｒ１Ａｒ２は、好ましくは、以下の式（６７）〜（７４）の一つの構造を有し、
【化６】
2020169172.tif 000011
【００４６】
式中、使用される記号は、上記の意味を有し、破線の結合はスピロビフルオレンへの結合を示す。これらの基は、１以上の基Ｒ５により置換されてよいが、好ましくは、非置換である。
【００４７】
式（６８）〜（７２）の基中のＲ５は、好ましくは、出現毎に同一であるか異なり、１〜１０個のＣ原子を有するアルキル基、特に、メチル、または１以上の基Ｒ５により置換されてよいフェニル基である。
【００４８】
さらに、式（７１）と（７３）の基中のＲ５は、好ましくは、１以上の基Ｒ５により置換されてよいフェニル基である。
【００４９】
式（１３）の好ましい置換された態様は、以下の式（１３ａ）〜（１３ｆ）であり、式（１６）の好ましい態様は、式（１６ａ）と（１６ｂ）であり、式（２０）の好ましい態様は、以下の式（２０ａ）〜（２０ｌ）であり、式（２１）の好ましい態様は、以下の式（２１ａ）〜（２１ｇ）であり、式（２２）の好ましい態様は、以下の式（２２ａ）、（２２ｂ）、（２２ｃ）および（２２ｄ）であり、式（２３）の好ましい態様は、以下の式（２３ａ）、（２３ｂ）、（２３ｃ）および（２３ｄ）であり、
【化７−１】
2020169172.tif 000012
【化７−２】
2020169172.tif 000013
【化７−３】
2020169172.tif 000014
【００５０】
式中、破線の結合は、窒素への結合を示す。
【００５１】
基ＡｒＳは、出現毎に同一であるか異なり、各場合に、１以上の基Ｒ５により置換されてもよい６〜１８個の芳香族環原子を有する芳香族もしくは複素環式芳香族環構造から選ばれる。
【００５２】
特に、好ましい基ＡｒＳは、以下の式（ＡｒＳ-１）〜（ＡｒＳ-１５）の基から選ばれ、
【化８】
2020169172.tif 000015
【００５３】
式中、破線の結合は、スピロビフルオレンへの結合およびアミンへの結合を示し、ここで、基は、各自由位置で基Ｒ５により置換されてよいが、好ましくは、非置換である。
【００５４】
本発明の、好ましい態様では、Ｒ１〜Ｒ４は、出現毎に同一であるか異なり、Ｈ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ６により置換されてよく、１以上の隣接しないＣＨ２基は、Ｏで置き代えられてよく、ここで、１以上のＨ原子は、Ｆで置き代えられてよい。）または、各場合に、１以上の基Ｒ６により置換されてよい６〜２４個の芳香族環原子を有する芳香族もしくは複素環式芳香族環構造より成る基から選ばれる。
【００５５】
本発明の、特に、好ましい態様では、Ｒ１〜Ｒ４は、出現毎に同一であるか異なり、Ｈ、Ｆ、１〜５個のＣ原子を有する直鎖アルキル基、３〜６個のＣ原子を有する分岐あるいは環状アルキル基、各場合に、１以上の基Ｒ６により置換されてよい５〜１８個の芳香族環原子を有する芳香族もしくは複素環式芳香族環構造より成る基から選ばれる。
【００５６】
最も、好ましい態様では、Ｒ１〜Ｒ４は、出現毎に同一であるか異なり、Ｈ、Ｆ、フェニル、メチルおよびtert-ブチルから選ばれる。
【００５７】
式（１）および（２）〜（１０）および（２ａ）〜（１０ａ）の化合物中のＲ１〜Ｒ４は、非常に、特に、好ましくは、出現毎に同一であるか異なり、Ｈ、Ｆ、メチル、tert-ブチルおよびフェニルから選ばれる。
【００５８】
本発明の、さらに、好ましい態様では、Ａｒ１またはＡｒ２またはＡｒｓに結合する基Ｒ５は、出現毎に同一であるか異なり、Ｈ、Ｆ、ＣＮ、１〜１０個のＣ原子を有する直鎖アルキル基、３〜１０個のＣ原子を有する分岐あるいは環状アルキル基、または、それぞれ、１以上の基Ｒ６により置換されてよい５〜２４個の芳香族環原子を有する芳香族もしくは複素環式芳香族環構造より成る基から選ばれる。
【００５９】
本発明の、特に、好ましい態様では、Ａｒ１またはＡｒ２またはＡｒｓに結合する基Ｒ５は、出現毎に同一であるか異なり、Ｈ、１〜５個のＣ原子を有する直鎖アルキル基、３〜６個のＣ原子を有する分岐あるいは環状アルキル基、または、それぞれ、１以上の基Ｒ６により置換されてよい５〜２４個の芳香族環原子を有する芳香族もしくは複素環式芳香族環構造より成る基から選ばれる。
【００６０】
ここで、基Ｒ１〜Ｒ６は、好ましくは、二個を超える芳香族もしくは複素環式芳香族六員環が互いに直接縮合する縮合アリールもしくはヘテロアリール基を含まず、すなわち、たとえば、アントラセンまたはピレン基を含まない。基Ｒ１〜Ｒ６は、特に、好ましくは、芳香族もしくは複素環式芳香族六員環が互いに直接縮合する縮合アリールもしくはヘテロアリール基を含まず、すなわち、たとえば、ナフタレン基を絶対的に含まない。
【００６１】
フルオレンの9-位の２個の置換基Ｒ５が、一緒になって、好ましくは、３〜８個のＣ原子を有する、特に、好ましくは、５〜６個のＣ原子を有するシクロアルキル環を形成することが、さらに、好ましいかもしれない。
【００６２】
同様に、式（６８）と（７２）の基中二個の置換基Ｒ５は、互いに環構造を形成してもよく、それゆえ、スピロ構造を形成してもよく、たとえば、好ましくは、３〜８個のＣ原子を有する、特に、好ましくは、５〜６個のＣ原子を有するシクロアルキル環を形成してよい。
【００６３】
真空蒸発により加工される化合物に対して、アルキル基は、好ましくは、４個以下のＣ原子、特に、好ましくは、１個以下のＣ原子を有する。溶液から加工される化合物に対しては、適切な化合物は、また、１０個までのＣ原子を有する直鎖、分岐あるいは環状アルキル基により置換されるものか、オリゴアリーレン基、たとえば、オルト-、メタ-、パラ-もしくは分岐テルフェニルもしくはクアテルフェニル基により置換されたものである。
【００６４】
本発明の好ましい態様では、Ｒ６は、出現毎に同一であるか異なり、Ｈ、１〜１０個のＣ原子を有する直鎖アルキル基、３〜１０個のＣ原子を有する分岐あるいは環状アルキル基、６〜２４個のＣ原子を有する芳香族環構造より成る基から選ばれる。Ｒ６は、特に、好ましくは、出現毎に同一であるか異なり、Ｈまたはメチル基であり、非常に、特に、好ましくは、Ｈである。
【００６５】
特に、好ましいのは、上記言及した好ましい態様が、同時に出現する、式（１）および（２）〜（１０）および（２ａ）〜（１０ａ）および（２ｂ）〜（１０ｂ）の化合物である。したがって、特に、好ましいのは、以下である化合物である。
【００６６】
Ａｒ１、Ａｒ２は、出現毎に同一であるか異なり、式（１１）〜（６６）の基であるか；または-ＮＡｒ１Ａｒ２は、式（６７）〜（７４）の内の一つの基であり； 
Ｅは、出現毎に同一であるか異なり、単結合、またはＣ（Ｒ１）２、Ｎ（Ｒ１）、ＯもしくはＳであり；
Ｒ１〜Ｒ４は、出現毎に同一であるか異なり、Ｈ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ６により置換されてよく、１以上の隣接しないＣＨ２基は、Ｏで置き代えられてよく、ここで、１以上のＨ原子は、Ｆで置き代えられてよい。）または、各場合に、１以上の基Ｒ６により置換されてよい６〜２４個の芳香族環原子を有する芳香族もしくは複素環式芳香族環構造より成る基から選ばれ
Ｒ５は、基Ｒ５が、Ａｒ１またはＡｒ２またはＡｒｓに結合するならば、出現毎に同一であるか異なり、Ｈ、Ｆ、ＣＮ、１〜１０個のＣ原子を有する直鎖アルキル基、３〜１０個のＣ原子を有する分岐あるいは環状アルキル基、または、それぞれ、１以上の基Ｒ６により置換されてよい５〜２４個の芳香族環原子を有する芳香族もしくは複素環式芳香族環構造より成る基から選ばれるか；
または、式（２０）〜（２３）、（５３）、（５４）、（６８）および（７２）中で炭素ブリッジに結合するＲ５は、出現毎に同一であるか異なり、１〜１０個のＣ原子を有する直鎖アルキル基、特に、メチルもしくは１以上の基Ｒ６により置換されてよいフェニル基；または、式（２８）〜（３１）、（４０）〜（４３）、または（５５）〜（５８）、（６３）〜（６６）および（７１）および（７３）中で窒素ブリッジに結合するＲ５は、１以上の基Ｒ６により置換されてよいフェニル基から選択され；
Ｒ６は、出現毎に同一であるか異なり、Ｈ、１〜１０個のＣ原子を有する直鎖アルキル基、３〜１０個のＣ原子を有する分岐あるいは環状アルキル基、または、６〜２４個のＣ原子を有する芳香族環構造より成る基から選ばれ；
ｉは、０であり；
ｍは、０または１であり、好ましくは、０であり；
ｎは、０または１であり、
ｐ＋ｑは、０または１あり：
ｒは、０または１であり、
ｓは、０または１である。
【００６７】
式（１）の化合物のための好ましい構造の例は、以下の表に挙げられる。化合物は、式（２ａ）、（５ａ）および（８ａ）の基本構造を基礎とする。
【表１−１】
2020169172.tif 000016
【表１−２】
2020169172.tif 000017
【表１−３】
2020169172.tif 000018
【表１−４】
2020169172.tif 000019
【表１−５】
2020169172.tif 000020
【表１−６】
2020169172.tif 000021
【表１−７】
2020169172.tif 000022
【表１−８】
2020169172.tif 000023
【表１−９】
2020169172.tif 000024
【表１−１０】
2020169172.tif 000025
【表１−１１】
2020169172.tif 000026
【００６８】
上記リストの化合物は、好ましくは、ＡｒＳとＲ１〜Ｒ４として、上記で説明したこれらの基の好ましい態様を有している。より好ましくは、上記挙げられた化合物中で、上記定義されるとおり、ＡｒＳは、基ＡｒＳ-１〜ＡｒＳ-１５から選ばれる。より好ましくは、上記挙げられた化合物中で、Ｒ１〜Ｒ４は、同一か異なり、Ｈ、Ｆ、フェニル、メチルおよびtert-ブチルから選ばれる。
【００６９】
本発明の適切な化合物の例は、以下の表に示される化合物である。
【化９−１】
2020169172.tif 000027
【化９−２】
2020169172.tif 000028
【化９−３】
2020169172.tif 000029
【化９−４】
2020169172.tif 000030
【化９−５】
2020169172.tif 000031
【化９−６】
2020169172.tif 000032
【化９−７】
2020169172.tif 000033
【化９−８】
2020169172.tif 000034
【化９−９】
2020169172.tif 000035
【化９−１０】
2020169172.tif 000036
【化９−１１】
2020169172.tif 000037
【化９−１２】
2020169172.tif 000038
【化９−１３】
2020169172.tif 000039
【化９−１４】
2020169172.tif 000040
【化９−１５】
2020169172.tif 000041
【化９−１６】
2020169172.tif 000042
【化９−１７】
2020169172.tif 000043
【００７０】
本発明による化合物は、たとえば、臭素化、ウルマンアリール化、ハートウィッグ-ブフバルトカップリング等の当業者に知られた合成工程により調製することができる。
【００７１】
合成は、一般的には、1-、3-もしくは4-ハロゲン化、特に、臭素化スピロビフルオレン誘導体から出発し、Ｃ-Ｎカップリング反応、たとえば、ハートウィッグ-ブフバルトカップリングまたはウルマンカップリングによる、たとえば、ジアリールアミノ基の導入が続く。同様に、別の適切な脱離基、たとえば、トシレートもしくはトリフレートを、ハロゲンに代えて使用することができる。1-ジアリールアミノスピロビフルオレンの合成がスキーム１に示され、ここで、臭素出発化合物に対する二種の異なる入手経路が示される。
【００７２】
スキーム１
【化１０】
2020169172.tif 000044
【００７３】
上記に示される通常のスピロ合成と同様に、3-もしくは4-位でハロゲン化された対応するスピロビフルオレン誘導体を、対応する3-もしくは4-ハロゲン置換フルオレンを出発物質として使用することにより合成することができる。同様に、対応する置換された構造も、また、全く同様に合成することができる。
【００７４】
スキーム１ａに示されたプロセスの変形において、第１工程でフルオレンにブフバルトカップリングを施し、次いで金属化ビフェニルの付加と後のスピロビフルオレンへの閉環を行うことも同様に可能である。さらなる詳細については、そのような合成システムが、実施例に示される。
【００７５】
スピロビフルオレン-カルバゾール化合物は、実施例に示されるとおり、カルバゾールとハロゲン置換スピロビフルオレンとのブフバルトカップリングにより合成することができる。
【００７６】
したがって、本発明は、さらに、ジアリールアミノ基を、1-もしくは3-もしくは4-ハロゲン化スピロビフルオレンとジアリールアミン間のＣ-Ｎカップリング反応により導入することを特徴とする、式（１）の化合物の製造方法に関する。
【００７７】
上記記載の本発明の化合物、特に、臭素、沃素、塩素、ボロン酸もしくはボロン酸エステル等の反応性脱離基により置換された化合物は、対応するオリゴマー、デンドリマーまたはポリマーの調製のためのモノマーとして使用することができる。ここで、オリゴマー化またはポリマー化は、好ましくは、ハロゲン官能基もしくはボロン酸官能基により実行される。
【００７８】
したがって、本発明は、さらに、一以上の式（Ｉ）の化合物を含むオリゴマー、ポリマーまたはデンドリマーに関し、ここで、ポリマー、オリゴマーまたはデンドリマーへの結合は、Ｒ１〜Ｒ５により置換された式（Ｉ）中で任意の所望の位置で局在化されてよい。
式（Ｉ）の化合物の結合に応じて、化合物は、オリゴマーもしくはポリマーの側鎖の構成部分または主鎖の構成部分である。本発明の意味でのオリゴマーは、少なくとも三個のモノマー単位から構築される化合物という意味で使用される。本発明の意味でのポリマーは、少なくとも１０個のモノマー単位から構築される化合物という意味で使用される。本発明のポリマー、オリゴマーまたはデンドリマーは、共役、部分共役もしくは非共役であってよい。本発明のオリゴマーまたはポリマーは、直鎖、分岐鎖もしくは樹状であってよい。直鎖状に結合した構造においては、式（Ｉ）の単位は、たがいに直接結合するか、または二価の基、たとえば、置換もしくは非置換アルキレン基により、ヘテロ原子により、または二価の芳香族もしくは複素環式芳香族基により、たがいに結合してよい。分岐および樹状構造においては、三個以上の式（Ｉ）の単位は、たとえば、三価もしくは多価の基、たとえば、三価もしくは多価の芳香族もしくは複素環式芳香族基により結合してもよく、分岐もしくは樹状オリゴマーまたはポリマーを生じる。式（Ｉ）の化合物に対する上記記載したとおりの同じ選好が、オリゴマー、デンドリマーおよびポリマー中の式（Ｉ）の繰り返し単位にあてはまる。
【００７９】
オリゴマーまたはポリマーの調製のために、本発明によるモノマーは、さらなるモノマーとホモ重合するか共重合する。適切で好ましいコモノマーは、フルオレン（たとえば、EP842208もしくはWO02/22026にしたがう）、スピロビフルオレン（たとえば、EP707020、EP894107もしくはWO06/061181にしたがう）、パラ-フェニレン（たとえば、WO92/18552にしたがう）、カルバゾール（たとえば、WO04/070772もしくはW004/113468にしたがう）、チオフェン（たとえば、EP1028136にしたがう）、ジヒドロフェナントレン（たとえば、WO 05/014689もしくはWO 07/006383にしたがう）、シス-およびトランス-インデノフルオレン（たとえば、WO04/041901もしくはWO04/113412にしたがう）、ケトン（たとえば、WO05/040302にしたがう）、フェナントレン（たとえば、WO05/104264もしくはWO07/017066にしたがう）または複数のこれらの単位から選ばれる。ポリマー、オリゴマーおよびデンドリマーは、さらなる単位、たとえば、ビニルトリアリールアミン（たとえば、WO07/068325にしたがう）もしくは燐光金属錯体（たとえば、WO06/03000にしたがう）等の発光（蛍光または燐光）単位および/または電荷輸送単位、特に、トリアリールアミン系のものをも通常含む。
【００８０】
本発明によるポリマー、オリゴマーおよびデンドリマーは、有利な特性、特に、長い寿命、高い効率と良好な色座標を有する。
【００８１】
本発明によるポリマーおよびオリゴマーは、一以上の型のモノマーの重合により一般的に調製され、少なくとも一つのモノマーは、ポリマー中に式（Ｉ）の繰り返し単位を生じる。適切な重合反応は、当業者に知られ、文献に記載されている。Ｃ-ＣまたはＣ-Ｎ結合を生じる、特に、適切で、好ましい重合反応は、以下のものである：
（Ａ）スズキ重合；
（Ｂ）ヤマモト重合；
（Ｃ）スチル重合および
（Ｄ）ハートウイッグ-ブッフバルト重合。
【００８２】
重合をこれらの方法により実行することができる方法と次いでポリマーを反応媒体から分離し、精製することができる方法は、当業者に知られており、文献、たとえば、WO 2003/048225、WO 2004/037887およびWO 2004/037887に詳細に記載されている。
【００８３】
したがって、本発明は、また、スズキ重合、ヤマモト重合、スチル重合またはハートウイッグ-ブッフバルト重合により調製されることを特徴とする本発明によるポリマー、オリゴマーおよびデンドリマーの調製方法に関する。本発明によるデンドリマーは、当業者に知られた方法によりもしくはそれに類似して調製することができる。適切な方法は、文献、たとえば、Frechet, Jean M. J.; Hawker, Craig J., "Hyperbranched polyphenylene and hyperbranched polyesters: new soluble, three-dimensional, reactive polymers"、 Reactive & Functional Polymers (1995), 26(1-3), 127-36; Janssen, H. M.; Meijer, E. W.、 "The synthesis and characterization of dendritic molecules", Materials Science and Technology (1999), 20 (Synthesis of Polymers), 403-458; Tomalia, Donald A., "Dendrimer molecules", Scientific American (1995), 272(5), 62-6、WO 2002/067343 A1およびWO 2005/026144 A1に記載されている。
【００８４】
本発明の化合物は、電子素子での使用に適している。ここで、電子素子は、少なくとも一つの有機化合物を含む少なくとも一つの層を含む素子の意味で使用される。しかしながら、ここで、素子は、無機材料または無機材料から完全に構築された層をも含んでもよい。
【００８５】
したがって、本発明は、さらに、本発明の化合物の電子素子での、特に、有機エレクトロルミネッセンス素子での使用に関する。
【００８６】
したがって、本発明は、さらになお、少なくとも一つの本発明の化合物を含む電子素子に関する。上述した選好は、同様に、電子素子にあてはまる。
【００８７】
電子素子は、好ましくは、有機エレクトロルミネセンス素子（有機発光ダイオード、ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機染料感受性電池（ＯＤＳＳＣ）、有機光学検査素子、有機光受容器、有機電場消光素子（Ｏ-ＦＱＤ）、発光電子化学電池（ＬＥＣ）、有機レーザーダイオード（Ｏ-ｌａｓｅｒ）および有機プラズモン発光素子（D. M. Koller et al., Nature Photonics 2008, 1-4)より成る群から選ばれるが、好ましくは、有機エレクトロルミネセンス素子（ＯＬＥＤ）、特に、好ましくは、燐光ＯＬＥＤである。
【００８８】
有機エレクトロルミネッセンス素子と発光電子化学電池は、様々な用途、たとえば、単色もしくは多色ディスプレーに、照明用途に、医療および/または化粧用途、たとえば、光治療に使用することができる。
【００８９】
有機エレクトロルミネセンス素子は、カソード、アノードおよび少なくとも一つの発光層を含む。これらの層とは別に、さらなる層、たとえば、各場合に、一以上の正孔注入層、正孔輸送層、正孔ブロック層、電子輸送層、電子注入層、励起子ブロック層、電子ブロック層および/または電荷生成層をも含んでもよい。たとえば、励起子ブロック機能を有する中間層も、同様に二個の発光層の間に導入してもよい。しかしながら、これらの層の夫々は、必ずしも存在する必要がないことに留意する必要がある。
【００９０】
ここで、有機エレクトロルミネセンス素子は、一つの発光層または複数の発光層を含んでもよい。複数の発光層が存在するならば、これらは、好ましくは、３８０ｎｍ〜７５０ｎｍ間に全体で複数の最大発光を有し、全体として、白色発光が生じるものであり、換言すれば、蛍光若しくは燐光を発することができる種々の発光化合物が、発光層に使用される。特に、好ましいのは、３個の発光層を有する構造であり、ここで、その３層は、青色、緑色及びオレンジ色もしくは赤色発光を呈する（基本構造については、例えば、WO 2005/011013参照。）。ここで、全ての発光層が蛍光発光であるか、または全ての発光層が燐光発光であるか、または一以上の発光層が蛍光発光であり、一以上の発光層が燐光発光であることも可能である。
【００９１】
上記示される態様にしたがう本発明による化合物は、その正確な構造に応じて、異なる層に使用することができる。好ましいものは、式（１）の化合物または上記好ましい態様を、正孔輸送もしくは正孔注入もしくは励起子ブロックもしくは電子ブロック層中で正孔輸送層材料として、または発光層中で蛍光もしくは燐光エミッター、特に、燐光エミッターのためのマトリックス材料として含む有機エレクトロルミネッセンス素子である。上記に示される好ましい態様は、有機電子素子中での材料の使用にもあてはまる。
【００９２】
本発明の好ましい態様では、式（１）の化合物または上記好ましい態様は、正孔輸送もしくは正孔注入層中で正孔輸送もしくは正孔注入材料として使用される。ここで、発光層は、蛍光もしくは燐光であることができる。本発明の意味での正孔注入層は、アノードに直接隣接する層である。本発明の意味での正孔輸送層は、正孔注入層と発光層との間に位置する層である。
【００９３】
本発明のなおさらに好ましい態様では、式（１）の化合物または上記好ましい態様は、励起子ブロック層中で使用される。励起子ブロック層は、アノード側の発光層に直接隣接する層の意味で使用される。
【００９４】
式（１）の化合物または上記好ましい態様は、特に、好ましくは、正孔輸送または励起子ブロック層中で使用される。
【００９５】
本発明の態様では、式（１）の化合物または好ましい態様は、ヘキサアザトリフェニレン誘導体、特に、ヘキサシアノヘキサアザトリフェニレン（たとえば、EP 1175470にしたがう）を含む層と組み合わせて正孔輸送または注入層中で使用される。したがって、以下のとおりの組み合わせが、たとえば、好ましい。アノード−ヘキサアザトリフェニレン誘導体−正孔輸送層であって、正孔輸送層は一以上の式（１）の化合物または好ましい態様を含む。同様に、この構造中に、少なくとも一つの正孔輸送層が、少なくとも一つの式（１）の化合物または好ましい態様を含む複数の連続する正孔輸送層を使用することもできる。さらに好ましい組み合わせは以下のとおりである。アノード−正孔輸送層−ヘキサアザトリフェニレン誘導体−正孔輸送層であって、二個の正孔輸送層のうち少なくとも一つは、一以上の式（１）の化合物または好ましい態様を含む。同様に、この構造中に、一つの正孔輸送層に代えて、複数の連続する正孔輸送層を使用することができ、ここで、少なくとも一つの正孔輸送層は、少なくとも一つの式（１）の化合物または好ましい態様を含む。
【００９６】
式（１）の化合物が、正孔輸送層、正孔注入層、励起子ブロック層もしくは電子ブロック層中で正孔輸送材料として使用されるならば、化合物は、純粋材料として、すなわち層中で１００％の割合で使用することができるか、または一以上の他の材料と組み合わせて使用されてよい。好ましい態様によれば、この場合、式（１）の化合物と組み合わせて使用される一もしくは他の化合物は、p-ドーパントである。使用される好ましいp-ドーパントは、電子受容性化合物、好ましくは、混合物中の一以上のその他の化合物を酸化することができる電子受容性化合物である。
【００９７】
p-ドーパントは、本発明の化合物を含む層中で、好ましくは、０．１〜２０体積％、好ましくは、０．５〜１２体積％、より好ましくは、１〜８体積％、最も好ましくは、２〜６体積％の濃度で存在する。
【００９８】
本発明の化合物と組み合わせて使用される、特に、好ましいp-ドーパントは、一以上の以下の文献に開示された化合物である：WO2011/073149、EP1968131、EP2276085、EP2213662、EP17226022、EP2045848、DE102007031220、US8044390、US8057712、WO2009/003455、WO2010/094378、WO2011/120709、US2010/0096600およびWO2012/095143。
【００９９】
本発明の素子に使用される極めて好ましいp-ドーパントは、キノジメタン、アザインデノフルオレンジオン、アザフェナレン、アザトリフェニレン、Ｉ２、金属ハロゲン化物、好ましくは、遷移金属ハロゲン化物、金属酸化物、好ましくは、第３主属の少なくとも一つの金属を含む遷移金属酸化物および金属酸化物および遷移金属錯体、好ましくは、少なくとも一つの束縛酸素原子を有するリガンドをもつＣｕ、Ｃｏ、Ｎｉ、ＰｄもしくはＰｔの錯体である。好ましいのは、さらに、レニウム酸化物、モリブデン酸化物およびタングステン酸化物、より好ましくは、Ｒｅ２Ｏ７、ＭｏＯ３、ＷＯ３およびＲｅＯ３等の遷移金属酸化物である。
【０１００】
好ましいp-ドーパントは、さらに、以下の化合物である：
【化１１】
2020169172.tif 000045
【０１０１】
本発明のさらに好ましい態様では、式（１）の化合物または上記好ましい態様は、発光層中で、蛍光もしくは燐光化合物、特に、燐光化合物のためのマトリックス材料として使用される。ここで、有機エレクトロルミネッセンス素子は、一つの発光層もしくは複数の発光層を含み、ここで、少なくとも一つの発光層は、少なくとも一つの本発明による化合物をマトリックス材料として含む。
【０１０２】
式（１）の化合物または上記好ましい態様が、発光層中で、発光化合物のためのマトリックス材料として使用されるならば、好ましくは、一以上の燐光材料（三重項エミッター）と組み合わせて使用される。本発明の意味での燐光発光は、比較的高いスピン多重度＞１を有する励起状態から、特に、励起三重項状態からのルミネッセンスの意味で使用される。本発明の目的のために、遷移金属もしくはランタノイド、特に、すべてのルミネッセンスイリジウム、白金および銅錯体を含むすべてのルミネッセンス錯体が、燐光化合物とみなされるべきである。
【０１０３】
式（１）の化合物または上記好ましい態様と発光化合物を含む混合物は、エミッターとマトリックス材料を含む全混合物を基礎として、式（１）の化合物または上記好ましい態様を、９９．９〜１重量％、好ましくは、９９〜１０重量％、特に、好ましくは、９７〜６０重量％、特に、９５〜８０重量％含む。対応して、混合物は、エミッターとマトリックス材料を含む全混合物を基礎として、エミッターを０．１〜９９重量％、好ましくは、１〜９０重量％、特に、好ましくは、３〜４０重量％、特に、５〜２０重量％含む。特に、層が溶液から適用されるならば、上記に示された範囲があてはまる。層が真空蒸発により適用されるならば、同じ数値があてはまるが、この場合のパーセンテージは、各場合に、体積％を示す。
【０１０４】
本発明の、特に、好ましい態様は、式（１）の化合物または上記好ましい態様の、さらなるマトリックス材料と組み合わせての燐光エミッターのためのマトリックス材料としての使用である。式（１）の化合物または上記好ましい態様と組み合わせて使用することのできる、特に、適切なマトリックス材料は、たとえば、WO 2004/013080、WO 2004/093207、WO 2006/005627もしくはWO 2010/006680にしたがう芳香族ケトン、芳香族ホスフィンオキシドまたは芳香族スルホキシドもしくはスルホンであり、WO 2005/039246、US 2005/0069729、JP 2004/288381、EP 1205527もしくはWO 2008/086851に記載されたトリアリールアミン、カルバゾール誘導体、たとえば、ＣＢＰ（N,N-ビスカルバゾリルビフェニル）、m-ＣＢＰまたはカルバゾール誘導体、たとえば、WO 2007/063754もしくはWO 2008/056746にしたがうインドロカルバゾール誘導体、WO 2010/136109 もしくは WO 2011/000455にしたがうインデノカルバゾール誘導体、たとえば、EP 1617710、EP 1617711、EP 1731584、JP 2005/347160にしたがうアザカルバゾール誘導体、たとえば、WO 2007/137725にしたがうバイポーラーマトリックス材料、たとえば、WO 2005/111172にしたがうシラン、たとえば、WO 2006/117052にしたがうアザカルバゾールもしくはボロン酸エステル、たとえば、WO 2010/015306、WO 2007/063754もしくはWO 08/056746にしたがうトリアジン誘導体、たとえば、EP 652273もしくはWO 2009/062578にしたがう亜鉛錯体、たとえば、WO 2009/124627にしたがうフルオレン誘導体、たとえば、WO 2010/054729にしたがうジアザシロールもしくはテトラアザシロール誘導体、たとえば、WO 2010/054730にしたがうジアザホスホール誘導体、たとえば、US 2009/0136779、WO 2010/050778、WO 2011/042107またはO 2011/088877にしたがう架橋カルバゾール誘導体である。さらに、たとえば、WO 2010/108579に記載された正孔輸送特性も電子輸送特性も有さない電気的に中性なコ-ホストを使用することができる。
【０１０５】
特に、好ましくは、式（１）の化合物は、ラクタム化合物から選ばれる第２のホスト材料と組み合わせて一以上の三重項エミッターのためのマトリックス材料として使用される。特に、好ましくは、WO2011/116865、WO2011/137951、未公開EP12007040.7および未公開EP11008708.7に開示されたラクタム化合物である。最も好ましいのは、上記出願の実施例に示された化合物である。
【０１０６】
発光層中で式（１）の材料と組み合わせて使用される好ましいラクタム化合物の例は、以下の表に示される。
【化１２−１】
2020169172.tif 000046
【化１２−２】
2020169172.tif 000047
【化１２−３】
2020169172.tif 000048
【化１２−４】
2020169172.tif 000049
【化１２−５】
2020169172.tif 000050
【化１２−６】
2020169172.tif 000051
【化１２−７】
2020169172.tif 000052
【０１０７】
同様に、混合物中で二個以上の燐光エミッターを使用することができる。この場合、より短い波長で発光するエミッターが、混合物中でコホストとして作用する。
【０１０８】
適切な燐光発光化合物（三重項エミッター）、特に、好ましくは、可視域で適切な励起により発光する化合物は、加えて、２０より大きい原子番号、好ましくは、３８〜８４の原子番号、特に、好ましくは、５６〜８０の原子番号を有する少なくとも一つの原子、特に、この原子番号を有する金属を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウム、白金または銅を含む化合物である。
【０１０９】
上記のエミッターの例は、出願WO 2000/70655、WO 2001/41512、WO 2002/02714、WO 2002/15645、EP 1191613、EP 1191612、EP 1191614、WO 2005/033244、WO 2005/019373、US2005/0258742、WO 2009/146770、WO 2010/015307、WO 2010/031485、WO 2010/054731、WO 2010/054728、WO 2010/086089、WO 2010/099852 WO 2010/102709、WO 2011/157339もしくはWO 2012/007086により明らかにされている。一般的には、燐光発光ＯＬＥＤのために先行技術にしたがって使用され、有機エレクトロルミネッセンス素子分野の当業者に知られるようなすべての燐光発光錯体が適切であり、当業者は進歩性を必要とすることなく、更なる燐光発光錯体を使用することができよう。
【０１１０】
本出願による素子に使用される三重項エミッターの例は、以下の表に示される。
【化１３−１】
2020169172.tif 000053
【化１３−２】
2020169172.tif 000054
【化１３−３】
2020169172.tif 000055
【化１３−４】
2020169172.tif 000056
【化１３−５】
2020169172.tif 000057
【化１３−６】
2020169172.tif 000058
【化１３−７】
2020169172.tif 000059
【化１３−８】
2020169172.tif 000060
【０１１１】
本発明のさらなる態様では、本発明の有機エレクトロルミネッセンス素子は、別々の正孔注入層および/または正孔輸送層および/または正孔ブロック層および/または電子輸送層を含まず、換言すれば、たとえば、WO 2005/053501に記載されるとおり、発光層は、正孔注入層もしくはアノードに直接隣接し、および/または発光層は、電子輸送層もしくは電子注入層もしくはカソードに直接隣接する。さらに、たとえば、WO 2009/030981に記載されるとおり、発光層中の金属錯体と同一または類似する金属錯体を、発光層に直接隣接して、正孔輸送もしくは正孔注入材料として使用することも可能である。
【０１１２】
式（１）の化合物または上記好ましい態様は、正孔輸送層中もしくは励起子ブロック層の両者中で、および発光層中でマトリックスとして使用される。
【０１１３】
本発明による有機エレクトロルミネッセンス素子のさらなる層では、先行技術にしたがって通常使用されるすべての材料を使用することができる。したがって、当業者は、進歩性を要することなく、本発明による式（１）の化合物または上記好ましい態様と組み合わせて、有機エレクトロルミネッセンス素子のために知られたすべての材料を使用することができる。
【０１１４】
好ましい蛍光エミッター材料は、アリールアミンのクラスから選ばれる。本発明の意味でのアリールアミンもしくは芳香族アミンは、窒素に直接結合した３個の置換あるいは非置換芳香族もしくは複素環式芳香族環構造を含む化合物の意味で使用される。これら芳香族もしくは複素環式芳香族環構造の少なくとも１個は、好ましくは、縮合環構造、特に、好ましくは、少なくとも１４個の芳香族環原子を有する縮合環構造である。それらの好ましい例は、芳香族アントラセンアミン、芳香族アントラセンジアミン、芳香族ピレンアミン、芳香族ピレンジアミン、芳香族クリセンアミンもしくは芳香族クリセンジアミンである。芳香族アントラセンアミンは、一個のジアリールアミノ基が、アントラセンに直接、好ましくは、9-位で結合する化合物の意味で使用される。芳香族アントラセンジアミンは、二個のジアリールアミノ基が、アントラセンに直接、好ましくは、9.10-位で結合する化合物の意味で使用される。芳香族ピレンアミン、ピレンジアミン、クリセンアミンおよびクリセンジアミンは、同様に定義され、ここで、ジアリールアミノ基は、好ましくは、ピレンに、1位もしくは1.6-位で結合する。さらに好ましいエミッター材料は、たとえば、WO 06/122630にしたがうインデノフルオレンアミンあるいはインデノフルオレンジアミン、たとえば、WO 08/006449にしたがうベンゾインデノフルオレンアミンあるいはベンゾインデノフルオレンジアミン、および、たとえば、WO 07/140847にしたがうジベンゾインデノフルオレンアミンあるいはジベンゾインデノフルオレンジアミンから選択される。スチリルアミンのクラスからのエミッター材料の例は、たとえば、WO 06/000388、WO 06/058737、WO 06/000389、WO 07/065549およびWO 07/115610に記載される置換あるいは非置換トリスチルベンアミンである。さらに好ましいのは、WO10/012328に開示された縮合炭化水素である。
【０１１５】
適切なエミッター材料は、さらに、以下の表に示される構造と、JP 06/001973、WO 04/047499、WO 06/098080、WO 07/065678、US2005/0260442およびWO 04/092111に開示されたこれらの構造の誘導体である。
【化１４−１】
2020169172.tif 000061
【化１４−２】
2020169172.tif 000062
【化１４−３】
2020169172.tif 000063
【化１４−４】
2020169172.tif 000064
【０１１６】
好ましくは、蛍光ドーパントのための適切なマトリックス材料は、種々の物質のクラスからの材料である。好ましいマトリックス材料は、オリゴアリーレン（たとえば、EP 676461にしたがう2,2’,7,7’-テトラフェニルスピロビフルオレンもしくはジナフチルアントラセン）、特に、縮合芳香族基を含むオリゴアリーレン、オリゴアリーレンビニレン（たとえば、ＤＰＶＢｉもしくはEP 676461にしたがうスピロ- ＤＰＶＢｉ）、ポリポダル金属錯体（たとえば、WO 04/081017にしたがう）、正孔伝導化合物（たとえば、WO 04/058911にしたがう）、電子伝導化合物、特に、ケトン、ホスフィンオキシド、スルホキシド等（たとえば、WO 05/084081およびWO 05/084082にしたがう）、アトロプ異性体（たとえば、WO 06/048268にしたがう）、ボロン酸誘導体（たとえば、WO 06/177052にしたがう）またはベンズアントラセン（たとえば、WO 08/1452398にしたがう）のクラスから選択される。適切なマトリックス材料は、さらに、好ましくは、本発明の化合物である。本発明の化合物とは別に、特に、好ましいマトリックス材料は、ナフタレン、アントラセン、ベンゾアントラセンおよび/またはピレンを含むオリゴアリーレンもしくはこれら化合物のアトロプ異性体、オリゴアリーレンビニレン、ケトン、ホスフィンオキシドおよびスルホキシドのクラスから選ばれる。非常に、特に、好ましいマトリックス材料は、アントラセン、ベンゾアントラセン、ベンゾフェナントレンおよび/またはピレンを含むオリゴアリーレンもしくはこれら化合物のアトロプ異性体のクラスから選ばれる。本発明の目的のためにオリゴアリーレンは、少なくとも三個のアリールもしくはアリーレン基が互いに結合する化合物の意味で使用されることを意図している。
【０１１７】
好ましくは、蛍光ドーパントのための適切なマトリックス材料は、たとえば、以下の表に示される材料と、WO 04/018587、WO 08/006449、US5935721、US2005/0181232、JP2000/273056、EP681019、US2004/0247937およびUS2005/0211958に開示されたこれらの材料の誘導体である。
【化１５−１】
2020169172.tif 000065
【化１５−２】
2020169172.tif 000066
【化１５−３】
2020169172.tif 000067
【０１１８】
本発明の化合物に加えて、本発明の有機エレクトロルミネセンス素子の正孔注入もしくは正孔輸送層中で、または電子輸送層中で使用することができる適切な電荷輸送材料は、たとえば、Y. Shirota et al., Chem. Rev. 2007, 107(4), 953-1010に開示された化合物または先行技術によりこれらの層に使用される他の材料である
更に好ましい有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【０１１９】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相ジェット印刷）プロセスであり、材料はノズルにより直接適用され、そのように構造化される（たとえば、M. S. Arnold et al., Appl. Phys. Lett. 2008, 92, 053301）。
【０１２０】
更に、好ましい有機エレクトロルミネッセンス素子は、１以上の層が、溶液から、たとえば、スピンコーティングにより、もしくは、たとえば、ＬＩＴＩ（光誘起熱画像化、熱転写印刷）、インクジェット印刷、スクリーン印刷、フレキソ印刷、オフセット印刷もしくはノズル印刷のような任意の所望の印刷プロセスにより製造されることを特徴とする。
たとえば、適切な置換により得られた可溶性の化合物が、この目的のために必要である。
これらのプロセスは、これらが一般的に有機溶媒中で非常に良好な溶解性を有することから、本発明の化合物のために、特に、適切でもある。
【０１２１】
たとえば、一以上の層が溶液から適用され、一以上のさらなる層が気相堆積により適用されるハイブリッドプロセスも可能である。したがって、たとえば、発光層が溶液から適用され、電子輸送層が気相堆積により適用されることができる。
【０１２２】
これらのプロセスは、当業者に一般的に知られており、本発明の化合物を含む有機エレクトロルミネッセンス素子を、進歩性を要することなく適用することができる。
【０１２３】
本発明の化合物の液相からの、たとえば、スピンコーティングによるまたは印刷プロセスによる加工は、本発明の化合物の調合物を必要とする。これらの調合物は、たとえば、溶液、分散液もしくはミニエマルジョンであり得る。この目的のためには、二以上の溶媒の混合物を使用することが好ましいかもしれない。適切で、好ましい溶媒は、たとえば、トルエン、アニソール、o-、m-もしくはp-キシレン、メチルベンゾエート、ジメチルアニソール、メシチレン、テトラリン、ベラトール、ＴＨＦ、メチル-ＴＨＦ、ＴＨＰ、クロロベンゼン、ジオキサンまたはこれら溶媒の混合物である。好ましくは、WO 2010/093592に開示された溶媒が、上記の目的に使用される。
【０１２４】
したがって、本発明は、さらに、少なくとも一つの式（１）の化合物もしくは上記に示される好ましい態様と、少なくとも一つの溶媒、特に、有機溶媒を含む調合物、特に、溶液、分散液もしくはミニエマルジョンに関する。この型の溶液を調製することができる方法は、当業者に知られており、たとえば、WO 2002/072714、WO 2003/019694、WO 2010/093592とそこに引用された文献に記載されている。
【０１２５】
本発明は、さらに、少なくとも一つの式（１）の化合物もしくは上記に示される好ましい態様と、少なくとも一つのさらなる化合物を含む混合物に関する。さらなる化合物は、本発明の化合物がマトリックス材料として使用されるならば、たとえば、蛍光または燐光ドーパントであり得る。そこで、混合物は、追加的なマトリックス材料としてさらなる材料を追加的に含んでもよい。
【０１２６】
本発明による化合物と本発明による有機エレクトロルミネッセンス素子は、先行技術を超える以下の驚くべき優位性により特徴付けられる。
【０１２７】
１．本発明による化合物は、有機エレクトロルミネッセンス素子での正孔輸送もしくは正注入層での使用に対して極めて高度に適している。本発明の化合物は、ルミネッセンスを消光しないことから、燐光発光層に直接隣接する層での使用にも、特に、適している。
【０１２８】
２．本発明による化合物は、蛍光もしくは燐光エミッターのためのマトリックス材料として使用され、非常に高い効率と長い寿命をもたらす。これは、特に、化合物が、さらなるマトリックス材料と燐光エミッターと一緒にマトリックス材料として使用されるときに、あてはまる。
【０１２９】
３．本発明による化合物は、有機エレクトロルミネッセンス素子に使用され、高い効率と低い使用および駆動電圧での急峻な電流/電圧曲線をもたらす。
【０１３０】
これらの上記優位性は、その他の電子特性を損なうことはない。
【０１３１】
本発明は、次の例により詳細に説明されるが、それにより限定することを望むものではない。当業者は、進歩性を要することなく、説明に基づいて、開示された範囲全体を実行し、本発明によるさらなる化合物を調製し、それらを電子素子で使用し、本発明によるプロセスを使用することができるだろう。
【０１３２】
例
Ａ）合成例
以下の合成は、他に断らない限り、保護ガス雰囲気下で行われる。出発物質は、アルドリッチ(ALDRICH)またはＡＢＣＲから購入することができる。文献から知られる出発材料の場合の角括弧内の番号は、対応するＣＡＳ番号である。
【０１３３】
例１：臭素化スピロビフルオレン誘導体(出発材料)の合成
１ａ）1-ブロモスピロ-9,9’-ビフルオレンの合成
【化１６】
2020169172.tif 000068
【０１３４】
対応するグリニャール試薬を、２．７ｇ（１１０ミリモル）のヨード活性化した削り屑状マグネシウム及び、２５．６ｇ（１１０ミリモル）の2-ブロモビフェニルと、０．８ｍｌの1,2-ジクロロエタンと、５０ｍｌの1,2-ジメトキシエタンと、４００ｍｌのＴＨＦと、２００ｍｌのトルエンとの混合物から、７０℃の油浴を用いた二次加熱により調製する。マグネシウムが完全に反応したとき、混合物を室温まで冷ましておき、５００ｍｌのＴＨＦ中の２５．９ｇ（１００ミリモル）の1-ブロモフルオレノン[36804-63-4]の溶液を次いで滴下して、反応混合物を５０℃で４時間温め、その後さらに１２時間室温で撹拌する。１００ｍｌの水を添加し、混合物を簡単に撹拌し、有機相を分離させ、溶媒を真空除去する。残留物を４０℃で５００ｍｌの氷酢酸中に懸濁させ、０．５ｍｌの濃硫酸を懸濁液に添加し、混合物をその後、１００℃でさらに２時間撹拌する。冷却後、沈殿した固体を吸引濾過し、その度毎に、１００ｍｌの氷酢酸で１度、１００ｍｌのエタノールで３度洗浄し、最後に、ジオキサンから再結晶化させる。収率：２６．９ｇ（６８ミリモル）、６８％；１Ｈ−ＮＭＲによる純度約９８％。
【０１３５】
１ｂ）4-ブロモスピロ-9,9’-ビフルオレンの合成
【化１７】
2020169172.tif 000069
【０１３６】
ＴＨＦ（１９００ｍｌ）中の2,2’-ジブロモ‐ビフェニルの溶液（２５０ｇ、７８５ミリモル）を−７８℃で、アルゴン下で３１８ｍＬのn-ＢｕＬｉ（ヘキサン中２，５モル濃度、７８５ミリモル）により処理する。混合物を３０分間撹拌する。１０００ｍＬのＴＨＦ中のフルオレン-9-オン（１４４ｇ、７８５ミリモル）の溶液を滴下する。反応を−７８℃で３０分間進行させ、終夜、室温で撹拌する。反応を水で止め、固体を濾過する。さらに精製せずに、アルコール（２９９ｇ、９２％）と、酢酸（２２００ｍＬ）と濃ＨＣＬ（１００ｍＬ）の混合物を２時間還流させる。冷却後、混合物を濾過し、水で洗浄し、真空で乾燥させる。生成物を白色の固体形状で単離させる（２８０ｇ、理論値の９８％）。
【０１３７】
さらなる臭素化スピロビフルオレン誘導体の合成を同様に行う。
【化１８−１】
2020169172.tif 000070
【化１８−２】
2020169172.tif 000071
【０１３８】
例２：4-ビフェニル-2-(9,9’-ジメチルフルオレニル)-1-スピロ-9,9’-ビフルオレニルアミンの合成
1-(1-ビフェン-4-イル)-(9,9’-ジメチルフルオレン-2-イル)アミン-9H-フルオレン-9-オンの合成
【化１９】
2020169172.tif 000072
【０１３９】
トリ-tert-ブチルホスフィン（トルエン中、４．５ｍｌの１．０モル濃度の溶液、１，９ミリモル）と、酢酸パラジウム（２１７ｍｇ、０．９７ミリモル）と、ナトリウムtert-ブトキシド（１３．９ｇ、１４５ミリモル）とを、脱気トルエン（２００ｍｌ）中で、1-ビフェニル-イル-(9,9-ジメチル-9H-フルオレン-2-イル)アミン（４０．０ｇ、１１１ミリモル）と、1-ブロモ-フルオレン-9-オン（２５ｇ、９６ミリモル）の溶液に添加し、その混合物を終夜、還流下で加熱する。反応混合物を室温まで冷まし、トルエンで増量し、セライトで濾過する。濾過物を真空で蒸発させ、残留物をトルエン／ヘプタンから結晶化させる。生成物を淡黄色の固体の形状で単離する（４３ｇ、理論値の８２％）。
【０１４０】
4-ビフェニル-2-(9,9’-ジメチルフルオレニル)-1-スピロ-9,9’-ビフルオレニルアミンの合成
【化２０】
2020169172.tif 000073
【０１４１】
ＴＨＦ（９０ｍｌ）中の2-ブロモ‐ビフェニル溶液（１７ｇ、７０ミリモル）を−７８℃で、アルゴン下で３５ｍＬのn-ＢｕＬｉ（ヘキサン中２，１モル濃度、７０ミリモル）により処理する。混合物を３０分間撹拌する。９０ｍＬのＴＨＦ中の1-(1-ビフェン-4-イル)-(9,9’-ジメチルフルオレン-2-イル)アミン-9H-フルオレン-9-オン（３８ｇ、７０ミリモル）の溶液を滴下して添加する。反応を−７８℃で３０分間進行させ、終夜、室温で撹拌する。反応を水で止め、酢酸エチルで抽出する。溶媒の除去後に中間体アルコールが得られた（３１ｇ、６４％）。さらに精製せずに、アルコールと、酢酸（７００ｍＬ）と濃ＨＣＬ（６２ｍＬ）の混合物を２時間還流させる。冷却後、混合物を濾過し、水で洗浄する。残留物をトルエンから結晶化させる。粗生成物をソックスレー抽出器(トルエン)で抽出し、真空下でゾーン昇華により精製する。生成物を淡黄色の固形形状で単離させる（１３ｇ、理論値の４３％、ＨＰＬＣによる純度＞９９．９９％）。
【０１４２】
例３ａ：4-ビフェニル-2-(9,9’-ジメチルフルオレニル)-1-スピロ-9,9’-ビフルオレニルアミンの合成
【化２１】
2020169172.tif 000074
【０１４３】
トリ-tert-ブチルホスフィン（トルエン中、４．４ｍｌの１．０モル濃度の溶液）と、酢酸パラジウム（２４８ｍｇ、１．１ミリモル）と、ナトリウムtert-ブトキシド（１６．０ｇ、１６６ミリモル）とを、脱気トルエン（５００ｍｌ）中で、ビフェニル-2-イル- (9,9-ジメチル-9H-フルオレン-2-イル)アミン（４０．０ｇ、１１１ミリモル）と、4-ブロモ-9,9’スピロビフルオレン（５６．９ｇ、１４４ミリモル）の溶液に添加し、その混合物を２時間、還流下で加熱する。反応混合物を室温まで冷まし、トルエンで増量し、セライトで濾過する。濾過物を真空で蒸発させ、残留物を酢酸エチル／ヘプタンから結晶化させる。粗生成物をソックスレー抽出器(トルエン)で抽出し、真空下で２度、ゾーン昇華により精製する（ｐ＝３×１０−４ｍバール、Ｔ＝２９８℃）。生成物を淡黄色の固形形状で単離させる（２０．４ｇ、理論値の２７％、ＨＰＬＣによる純度＞９９．９９％）。
【０１４４】
以下の化合物が同様にして、得られる。
【化２２−１】
2020169172.tif 000075
【化２２−２】
2020169172.tif 000076
【化２２−３】
2020169172.tif 000077
【化２２−４】
2020169172.tif 000078
【化２２−５】
2020169172.tif 000079
【化２２−６】
2020169172.tif 000080
【化２２−７】
2020169172.tif 000081
【化２２−８】
2020169172.tif 000082
【化２２−９】
2020169172.tif 000083
【化２２−１０】
2020169172.tif 000084
【化２２−１１】
2020169172.tif 000085
【０１４５】
例４ａ）：ビフェニル-2-イル-(9,9-ジメチル-9H-フルオレン-2-イル)-(9,9’スピロビフルオレン-4-イル)アミンの合成
【化２３】
2020169172.tif 000086
【０１４６】
ａ）ビフェニル-2-イル-(9,9-ジメチル-9H-フルオレン-2-イル)アミンの合成
1,1’-ビス(ジフェニルホスフィノ)フェロセン（１．５ｇ、２．７ミリモル）、酢酸パラジウム（６１６ｍｇ、２．７ミリモル）と、ナトリウムtert-ブトキシド（２２．９ｇ、２３８ミリモル）とを、脱気トルエン（４００ｍｌ）中のビフェニル-2-イルアミン（３１．０ｇ、１８３ミリモル）と、2-ブロモ-9,9-ジメチル-9H-フルオレン（５０．０ｇ、１８３ミリモル）の溶液に添加し、その混合物を２０時間、還流下で加熱する。反応混合物を室温まで冷まし、トルエンで増量し、セライトで濾過する。濾過物を水で増量し、トルエンで再抽出し、結合した有機相を真空で蒸発乾固させる。残留物をシリカゲルを通して濾過し（ヘプタン／ジクロロメタン）、イソプロパノールから結晶化させる。ビフェニル-2-イル-(9,9-ジメチル-9H-フルオレン-2-イル)アミンは淡黄色の固形形状で得られる（６３．０ｇ、理論値の９５％）。
【０１４７】
ｂ）ビフェニル-2-イル-(9,9-ジメチル-9H-フルオレン-2-イル)-(9,9’-スピロビフルオレン-4-イル)アミンの合成
トリ-tert-ブチルホスフィン（トルエン中、４．４ｍｌの１．０モル濃度の溶液、４．４ミリモル）と、酢酸パラジウム（２４８ｍｇ、１．１ミリモル）と、ナトリウムtert-ブトキシド（１６．０ｇ、１６６ミリモル）とを、脱気トルエン（５００ｍｌ）中のビフェニル-2-イル-(9,9-ジメチル-9H-フルオレン-2-イル)アミン（４０．０ｇ、１１１ミリモル）と、4-ブロモ-9,9’-スピロビフルオレン（５６．９ｇ、１４４ミリモル）の溶液に添加し、その混合物を２時間、還流下で加熱する。反応混合物を室温まで冷まし、トルエンで増量し、セライトで濾過する。濾過物を真空で蒸発させ、残留物を酢酸エチル／ヘプタンから結晶化させる。粗生成物をソックスレー抽出器(トルエン)で抽出し、真空下で２度、ゾーン昇華により精製する（ｐ＝３×１０−４ｍバール、Ｔ＝２９８℃）。生成物を淡黄色の固形形状で単離させる（２０．４ｇ、理論値の２７％、ＨＰＬＣによる純度＞９９．９９％）。
【０１４８】
以下の化合物が同様にして、得られる。
【化２４−１】
2020169172.tif 000087
【化２４−２】
2020169172.tif 000088
【０１４９】
例５ａ：ビフェニル-4-イル-(9,9-ジメチル-9H-フルオレン-2-イル)-[4-(9,9’-スピロ-ビフルオレン-4-イル)-フェニル]-アミンの合成
ビフェニル-4-イル-(9,9-ジメチル-9H-フルオレン-2-イル(4,4,5,5テトラメチル-[1,3, 2]ジオキサボロラン-2-イル)-フェニル]-アミンの合成
【化２５】
2020169172.tif 000089
【０１５０】
１０２ｇ（１９８ミリモル）のビフェニル-4-イル-(4-ブロモ-フェニル)-(9,9-ジメチル-9H-フルオレン-2-イル)アミンと、４，８ｇ(５，９ミリモル)のＰｄ（ｄｐｐｆ）Ｃｌ２と、６１，６ｇ（２３８ミリモル）のビス（ピナコラト）ジボロンと、５８，３ｇ（５９４ミリモル）の酢酸カリウムを１３００ｍＬの1,4-ジオキサン中で溶解する。反応混合物を還流し、１２時間、アルゴン雰囲気下でかき混ぜ、室温に冷却後、その混合物をセライトで濾過する。濾過物を真空で蒸発させ、残留物をヘプタンから結晶化させる。生成物を淡黄色の固形形状で単離させる（８７ｇ、理論値の７８％）。
【０１５１】
ビフェニル-4-イル-(9,9-ジメチル-9H-フルオレン-2-イル)-[4-(9,9’-スピロ-ビフルオレン-4-イル)-フェニル]-アミンの合成
【化２６】
2020169172.tif 000090
【０１５２】
２８ｇ（４９，４ミリモル）のビフェニル-4-イル-(9,9-ジメチル-9H-フルオレン-2-イル(4,4,5,5-テトラメチル-[1,3,2]ジオキサボロラン-2-イル)-フェニル]-アミンと、２０ｇ(４９，４ミリモル)の4-ブロムスピロビフルオレンと、１，８ｇ（２，５ミルモル）のＰｄＣｌ２（Ｃｙ）３と、１５ｇ（９９ミリモル）のフッ化セシウムを、５００ｍＬのトルエン中で溶解する。反応混合物を還流し、１２時間、アルゴン雰囲気下でかき混ぜ、室温に冷却後、その混合物をセライトで濾過する。濾過物を真空で蒸発させ、残留物をヘプタンから結晶化させる。粗生成物をソックスレー抽出器(トルエン)で抽出し、真空下で２度、ゾーン昇華により精製する。生成物を淡黄色の固形形状で単離させる（９ｇ、理論値の２４％、ＨＰＬＣによる純度＞９９．９９％）。
【０１５３】
以下の化合物が同様にして、得られる。
【化２７−１】
2020169172.tif 000091
【化２７−２】
2020169172.tif 000092
【化２７−３】
2020169172.tif 000093
【０１５４】
例６ａ：9-スピロ-4-イル3,6-ジフェニル-9H-カルバゾール
【化２８】
2020169172.tif 000094
【０１５５】
１９．２ｇ（４７ミリモル）の4-ブロム-9-スピロビフルオレンと、１５ｇ（４７ミルモル）の3,6-ジフェニル-9-H-カルバゾールと、２９．２ｇのＲｂ２ＣＯ３とを２５０ｍＬのp-キシロール中で懸濁させる。懸濁液には０．９５ｇ（４，２ミリモル）のＰｄ（ＯＡｃ）２と１２．６ｍｌの１モル濃度のトリ-tert-ブチルホスフィンの溶液が加えられる。混合物を還流下で２４時間撹拌する。冷却後、有機相を分離させ、１５０ｍＬの水で３度洗浄し、その後、真空下で濃縮乾固させる。残留物をトルエンで熱抽出し、トルエンから３度再結晶化し、次いで高真空下で昇華させる。収率は１９．６ｇ（３０．９ミリモル）であり、理論値の６６％に対応する。ＨＰＬＣによる純度は９９．９％である。
【０１５６】
以下の化合物が同様にして、得られる：
【化２９】
2020169172.tif 000095
【０１５７】
Ｂ）素子の例
本発明によるＯＬＥＤと先行技術によるＯＬＥＤが、WO 2004/058911にしたがう一般的プロセスにより製造されるが、ここに記載される状況（層の厚さの変化、材料）に適合される。
【０１５８】
種々のＯＬＥＤに対するデータが、以下の例１〜５で示される（表１〜７参照）。
【０１５９】
使用された基板は、厚さ５０ｎｍの構造化されたＩＴＯ（インジウム錫酸化物）で被覆されたガラス板である。ＯＬＥＤは、基本的に、次の層構造を有する：基板／正孔注入層（ＩＬ）／正孔輸送層（ＨＴＬ）／正孔注入層１（ＩＬ）／電子ブロック層（ＥＢＬ）／発光層（ＥＭＬ）／電子輸送層（ＥＴＬ）および最後にカソード。表３による素子構造において、第１の正孔注入層が省略される以外は、同じ構造が使用される。
【０１６０】
他の例は、表６により示される以下の一般的素子構造で表される：基板／p-ドープ正孔輸送層（ＨＩＬ）／正孔輸送層（ＨＴＬ）／p-ドープ電子ブロック層（ＨＩＬ２）／電子ブロック層（ＥＢＬ）／発光層（ＥＭＬ）／電子輸送層（ＥＴＬ）／電子注入層（ＥＩＬ）および最後にカソード。カソードは、１００ｎｍ厚のアルミニウム層により形成される。
【０１６１】
他の例は、表７により示される以下の一般的素子構造で表される。この構造は、第２のp-ドープ電子ブロック層が省略され、正孔ブロック層（ＨＢＬ）が発光層と電子輸送層との間にある点で、表６の例とは異なっている。
【０１６２】
本例で調製される全てのＯＬＥＤの正確な構造が、表１，３，６および７に示される。
ＯＬＥＤ製造のために必要とされる材料は、表５に示される。得られたデータは、テキストおよび/または表２と４の何れかに示される。
【０１６３】
すべての材料は、真空室において、熱気相堆積により適用される。ここで、発光層は、常に、少なくとも一つのマトリックス材料（ホスト材料）と、共蒸発により一定の体積割合でマトリックス材料または材料と前混合される発光ドーパント（エミッター）とから成る。ここで、Ｈ１：ＳＥＢ１（９５％：５％）等の表現は、材料Ｈ１が９５体積％の割合で層中に存在し、ＳＥＢ１が５体積％の割合で層中に存在することを意味する。同様に、電子輸送層も、二種の材料の混合物から成ってもよい。
【０１６４】
ＯＬＥＤは、標準方法により特性決定される。この目的のために、エレクトロルミネセンススペクトル、電流/電圧/輝度特性線（ＩＵＬ特性線）から計算した、輝度の関数としての電流効率（ｃｄ／Ａで測定）、パワー効率（Ｉｍ／Ｗで測定）、外部量子効率（ＥＱＥ、パーセントで測定）ならびに寿命が測定される。エレクトロルミネセンススペクトルは、輝度１０００ｃｄ／ｍ２で測定され、ＣＩＥ１９３１ｘおよびｙ色座標はそこから計算される。表現ＥＱＥ＠１０００ｃｄ／ｍ２は、駆動輝度１０００ｃｄ／ｍ２での外部量子効率である。ＬＴ８０＠６０００ｃｄ／ｍ２は、ＯＬＥＤが、６０００ｃｄ／ｍ２の輝度から初期輝度の８０％、すなわち、４８００ｃｄ／ｍ２に低下するまでの寿命である。
ＬＴ８０＠６０ｍＡ／ｃｍ２は、ＯＬＥＤが、６０ｍＡの一定電流での初期輝度から初期輝度の８０％に低下するまでの寿命である。種々のＯＬＥＤに対して得られたデータが、テキストおよび/または表２と４の何れかに示される。
【０１６５】
蛍光もしくは燐光ＯＬＥＤでの正孔輸送材料としての本発明の化合物の使用
特に、本発明の化合物は、ＯＬＥＤでのＨＩＬ，ＨＴＬもしくはＥＢＬとして適している。それらは、単一層としてのならず、ＨＩＬ，ＨＴＬ、ＥＢＬとして混合成分として、またはＥＭＬ内で適している。
【０１６６】
例１
一重項青色素子が、表１と２に示され、三重項緑色素子が、表３と４に示される。
【０１６７】
参照としてＮＰＢを含む素子（Ｖ１、Ｖ３）と比べると、本発明の化合物を含む試料は、一重項青色でも三重項緑色素子でも両方で、より高い効率と顕著に改善された寿命の両方を示す。参照材料ＨＴＭＶ１（Ｖ２、Ｖ４）と比べると、本発明の化合物ＨＴＭ１は、、顕著に改善された効率と顕著により良好な寿命を有する。
【表２】
2020169172.tif 000096
【表３】
2020169172.tif 000097
【表４】
2020169172.tif 000098
【表５】
2020169172.tif 000099
【０１６８】
表５：使用される材料の構造
【化３０−１】
2020169172.tif 000100
【化３０−２】
2020169172.tif 000101
【化３０−３】
2020169172.tif 000102
【０１６９】
例２
異なる青色蛍光素子構造（表６）において、技術水準の材料（ＮＰＢとＨＴＭＶ１）を使用する参照素子Ｖ５とＶ６は、本発明の化合物を含む素子Ｅ３（８．５％）、Ｅ４（８．３％）、Ｅ５（７．９％）、Ｅ６（７．６％）、Ｅ７（７．８％）、Ｅ８（８．９％）、Ｅ９（８．４％）、Ｅ１０（８．１％）およびＥ１１（８．２％）と比べて、より低い効率（Ｖ５に対して６．２％のＥＱＥ＠１０ｍＡ／ｃｍ２および  Ｖ６に対して５．８％）を有する。
【０１７０】
参照素子Ｖ５とＶ６は、また、試料Ｅ３（３０５ｈ）、Ｅ４（２９０ｈ）、Ｅ５（３２０ｈ）、Ｅ６（３９０ｈ）、Ｅ７（３６５ｈ）、Ｅ８（１６５ｈ）、Ｅ９（２８０ｈ）、Ｅ１０（２８５ｈ）およびＥ１１（３４０ｈ）と比べて、より低い寿命（Ｖ５の１２０ｈ（ＬＴ８０＠６０ｍＡ）およびＶ６の１０５ｈ）を有する。
【０１７１】
例３
異なる緑色蛍光素子構造（表６）において、参照素子Ｖ７は、本発明の化合物を含む素子Ｅ１２（２０．０％）、Ｅ１３（１９．６％）、Ｅ１４（１８．９％）、Ｅ１５（１９．２％）およびＥ１６（２０．２％）と比べて、１１．７％のより低い効率（ＥＱＥ＠２ｍＡ／ｃｍ２）を有する。参照素子Ｖ６は、また、試料Ｅ１２（９０ｈ）、Ｅ１３（１８５ｈ）、Ｅ１４（１０５ｈ）、Ｅ１５（２０５ｈ）およびＥ１６（１８５ｈ）と比べて、８０ｈのより短い寿命（ＬＴ８０＠２０ｍＡ）を有する。
【表６】
2020169172.tif 000103
【表７】
2020169172.tif 000104
【０１７２】
燐光ＯＬＥＤにおけるマトリックス材料としての本発明の化合物の使用
例４
異なる緑色燐光素子構造（表７）において、本発明の化合物を発光層のマトリックス材料として含まない参照素子Ｖ８は、ＥＭＬ中で混合マトリックス成分として使用される本発明の化合物ＨＴＭ３を含む試料Ｅ１７（１６．１％のＥＱＥ＠２ｍＡ／ｃｍ２）と比べてより低い効率（１４．４％のＥＱＥ＠２ｍＡ／ｃｍ２）を有する。参照試料Ｖ８は、また、３３０ｈの試料Ｅ１７と比べて３０５ｈのより短い寿命（ＬＴ８０＠２０ｍＡ）を有する。
【０１７３】
例５
異なる緑色燐光素子構造（表７）において、本発明の化合物は、ラクタム化合物Ｈ４と組み合わせて、発光層中の混合マトリックス成分として好ましい効果を示す。参照素子Ｖ９は、１７．６％の効率（ＥＱＥ＠２ｍＡ／ｃｍ２）と２５５ｈの寿命を有する。Ｖ９と比べた例Ｅ１８とＥ１９により示されるとおりに、コマトリックス材料として本発明の化合物を発光層に添加することにより、寿命を改善することができる。素子Ｅ１８は、１３．４％の効率と４００ｈの寿命を示し、素子Ｅ１９は、１７．９％の効率と２７０ｈの寿命を示し、参照素子Ｖ９と比べて、両者改善されている。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
以下の構造式の一つである化合物；
【化１−１】
2020169172.tif 000115
【化１−２】
2020169172.tif 000116
【化１−３】
2020169172.tif 000117
【化１−４】
2020169172.tif 000118
【化１−５】
2020169172.tif 000119
【化１−６】
2020169172.tif 000120
【化１−７】
2020169172.tif 000121
【化１−８】
2020169172.tif 000122
【化１−９】
2020169172.tif 000123
【化１−１０】
2020169172.tif 000124
【化１−１１】
2020169172.tif 000125
【化１−１２】
2020169172.tif 000126
【化１−１３】
2020169172.tif 000127
【化１−１４】
2020169172.tif 000128
【化１−１５】
2020169172.tif 000129
【化１−１６】
2020169172.tif 000130
【化１−１７】
2020169172.tif 000131
【請求項２】
ジアリールアミノ基が、1-もしくは3-もしくは4-ハロゲン化スピロビフルオレンとジアリールアミン間のＣ-Ｎカップリング反応により導入されることを特徴とする、請求項１記載の化合物の製造方法。
【請求項３】
請求項１記載の化合物の電子素子での使用。
【請求項４】
請求項１記載の少なくとも一つの化合物を含み、有機エレクトロルミネッセンス素子、有機集積回路、有機電界効果トランジスタ、有機薄膜トランジスタ、有機発光トランジスタ、有機太陽電池、有機染料感受性太陽電池、有機光学検査器、有機光受容器、有機電場消光素子、発光電子化学電池、有機レーザーダイオードおよび有機プラスモン発光素子より成る群から選ばれる電子素子。
【請求項５】
請求項１記載の化合物が、正孔輸送もしくは正孔注入もしくは励起子ブロックもしくは電子ブロック層中で正孔輸送材料として含まれ、または、発光層中で蛍光もしくは燐光エミッターのためのマトリックス材料として含まれることを特徴とする、請求項４記載の素子。
【外国語明細書】
2020169172000001.pdf